(57)【要約】【課題】  最近の地球温暖化により、夏の冷房費用が増加する一方である。これを、できるだけ軽減するため、建築物の壁面は断熱材を貼付する等、建造物全体として断熱効果を持たせている。しかしながら、窓ガラスは透明であることが必須であり、これを断熱処理することは非常に難しい。そこで、案化で透明性を確保した断熱用塗布剤を提供する。【解決手段】  アルコキシシロキサンを主成分とする硬化性組成物１００重量部に対して、アンチモンがドープされた酸化スズ微粒子を１０〜３００重量部混合したもの。【選択図】  図１
2005307009.tif 000002
【特許請求の範囲】
【請求項１】
アルコキシシロキサンを主成分とする硬化性組成物１００重量部に対して、アンチモンがドープされた酸化スズ微粒子を１０〜３００重量部混合したことを特徴とする表面塗布剤。
【請求項２】
アンチモンがドープされた酸化スズ微粒子は、分散液に分散させた後、アルコキシシロキサンを主成分とする硬化性組成に混合するものである請求項１記載の表面塗布剤。
【請求項３】
該塗布剤に、更に平均粒子径２μｍ以下の酸化亜鉛を０．２〜５重量部混合したものである請求項１又は２記載の表面塗布材。
【請求項４】
アルコキシシロキサンを主成分とする硬化性組成物１００重量部に対して、アンチモンがドープされた酸化スズ微粒子を１０〜３００重量部混合した表面塗布剤を下層として塗布し、次いでその上層に、アルコキシシロキサンを主成分とする硬化性組成物１００重量部に対して、平均粒子径２μｍ以下の酸化亜鉛を０．２〜５重量部混合した第２塗布剤を塗布することを特徴とする表面塗布方法。
【発明の詳細な説明】
【技術分野】
【０００１】
本発明は、物質の表面塗布剤及び表面塗布方法に関するものである。
【背景技術】
【０００２】
表面塗布剤とは、物質の表面に塗布することによって、種々の効果をその物品に付与するものである。
【０００３】
最近の地球温暖化により、夏の冷房費用が増加する一方である。これを、できるだけ軽減するため、建築物の壁面は断熱材を貼付する等、建造物全体として断熱効果を持たせている。しかしながら、窓ガラスは透明であることが必須であり、これを断熱処理することは非常に難しい。
【０００４】
本来的に透明で断熱性の高いものがなく、どうしても不透明にならざるを得なかった。
また、貼付用のフィルムとして構成されたものも考案され市販もされているが、非常に高価であり、寿命もあるため簡単に使用できなかった。
【発明の開示】
【発明が解決しようとする課題】
【０００５】
そこで、ガラス等に塗布するだけで簡単に断熱効果を持たせることができる塗布剤及び表面塗布方法を提供する。
【課題を解決するための手段】
【０００６】
以上のような状況に鑑み、本発明者は鋭意研究の結果本発明塗布剤及び表面塗布方法を完成したものであり、その特徴とするところは、塗布剤にあっては、アルコキシシロキサンを主成分とする硬化性組成物１００重量部に対して、アンチモンがドープされた酸化スズ微粒子を１０〜３００重量部混合した点にあり、塗布方法にあっては、アルコキシシロキサンを主成分とする硬化性組成物１００重量部に対して、アンチモンがドープされた酸化スズ微粒子を１０〜３００重量部混合した表面塗布剤を下層として塗布し、次いでその上層に、アルコキシシロキサンを主成分とする硬化性組成物１００重量部に対して、平均粒子径２μｍ以下の酸化亜鉛を０．２〜５重量部混合した第２塗布剤を塗布する点にある。
【０００７】
アルコキシシロキサンとは、Ｓｉ−Ｏ結合（シロキサン結合）を持ち、分子内にアルコキシ基を有するものである。アルコキシシロキサンを主成分とする硬化性組成物とは、空気中の水分によって硬化反応（重合反応）するもので、アルコキシシロキサン単体でも、それにアルコキシドを少量（通常３〜１０重量％）混合したもの等でもよい。また、アルコキシシロキサンは、その分子量や構造によって種々の粘度のものがあるためアルコール等通常の溶媒で希釈したものでもよい。勿論、硬化後は残らない。
このアルコキシシロキサンを主成分とする硬化性組成物は、特別なものである必要はなく、市販されているものでよい。下記（化１）にアルコキシシロキサンの構造式の１例を示す。
【化１】
2005307009.tif 000003
【０００８】
アンチモンがドープされた酸化スズとは、既存の技術で製造でき、すでに市販もされている。本発明においても勿論それらでよい。微粒子のサイズとしては、５〜１００ｎｍであり、一次粒子でも凝集した二次粒子でもよい。
この酸化スズの混合量としては、上記のアルコキシシロキサンを主成分とする硬化性組成物１００重量部に対して、１０〜３００重量部である。特に、１００〜１５０重量部程度が好ましい。１０以下では効果がほとんどなく、３００以上では分散が難しく、透明性が落ちるためである。
【０００９】
上記アルコキシシロキサンにアンチモンがドープされた酸化スズの粉末を混合して分散させることは難しいため、アンチモンがドープされた酸化スズの粉末を予め液に分散させ、その分散液をアルコキシシロキサンと混合するという方法が好ましい。この液としては、イソブチルアルコールのようなアルコール類が好ましい。分散液全体中の粉末の割合は、２０〜４０重量％程度が好適である。
よって、アルコキシシロキサン１００重量部に対して、粉末分を１００重量部混合する場合には、３３重量％の分散液を約３００重量部混合すればよい。
【００１０】
この本発明アルコキシシロキサンは赤外線をよく遮断するが、紫外線の遮断効果が小さい。そのため、これを補うため、種々の紫外線吸収（遮断）剤を混合してもよい。
中でも、酸化亜鉛の微粉末が好適である。
【００１１】
本発明で使用する酸化亜鉛は、その平均粒径が２μｍ以下のものである。特に０．２μｍ以下のものが好適である。これは、粒径が小さくなればなるほど比表面積が大きくなり、紫外線吸収効果が大きくなることと、透明性が高くなるためである。
【００１２】
混合する量は、アルコキシシロキサン１００重量部に対して、０．２〜５重量部である。これは、紫外線吸収能と、透明性との兼ね合いで決めればよい。よって、紫外線吸収能と、透明性のどちらを重要視するかである。
しかし、０．２部以下では効果があまりにも小さく、５部以上では透明性に問題がある。
【００１３】
本発明の他の態様として塗布方法がある。これは、２層塗り法である。基本的には、本出願の請求項１記載の塗布剤を下層として塗布した後、前記した酸化亜鉛の微粉末を混合したアルコキシシロキサンをその上層に塗布するものである。この方法によると、アンチモンがドープされた酸化スズと、酸化亜鉛の微粉末の両方を適当に分散させることが難しく凝集し透明性を損なうという欠点が解消できる。
更に、酸化亜鉛を混合したものはガラス等への接着が少し弱いがこれも合わせて解消される。
【００１４】
本発明塗布剤には、アルコキシシロキサン１００重量部当たり、ワニスを５〜２０重量部混合してもよい。これは表面の汚染性が減少するためである。
ワニスとしては、アルコキシシロキサンと相溶性のあるものであれば使用することができる。通常の酒精ワニスのようなものでも効果はあった。しかし、できるだけ有機分を減らしたい、汚染物の除去性をより向上させたいという目的からは、例えば、分子中にシラノ−ル基を３個以上有するようなシリコーンワニス（特開平６−１１６５３３号）等が好ましい。粘度も１００ｃｐ程度のものが好ましい。理由は定かではないが、表面にブリードし、それによって表面に汚染物質が付着しにくくなると考えられる。
【００１５】
以上の塗布は、家屋の部屋、自動車、電車等の窓ガラスのような透明性のある部分で断熱したいところに塗布するだけでよい。塗布厚みは、基本的には自由であるが、１〜２０μｍ程度で十分である。また、塗布する場所も透明なところに限定するものでもない。基本的にはどのような物質、どのような表面にも可能である。例えば、ポリオレフィンやＦＲＰ等種々のプラスチック、セラミック、木材、金属、石やガラス、塗装表面等である。
材質としてではなく用途としては、電気器具、家具、自動車、置物、種々の建材や建築物、看板等である。
【発明の効果】
【００１６】
上記説明した本発明には次のような効果がある。
（１）  単に塗布するだけで、断熱効果が得られる。部屋のガラス等に塗布すれば、透明性を確保しつつ、部屋の断熱ができるため冷房費等が大きく軽減できる。
（２）  シロキサンであり、汚染防止効果が優れている。
【発明を実施するための最良の形態】
【００１７】
以下実施例に基づいてより詳細に説明する。
【００１８】
市販されているシリコーンアルコキシオリゴマー（アルコキシシロキサン）（表では単にシロキサンと記載）、アンチモンがドープされた酸化スズ（表では単に酸化スズと記載）、酸化亜鉛の微粉末（平均粒径０．１μｍ程度）（表では酸化亜鉛と記載）の３成分を種々の割合で混合したものを表１の通り実施例及び比較例とした。
アンチモンがドープされた酸化スズは、イソブチルアルコールとアンチモンがドープされた酸化スズの混合物として導入した。酸化スズの濃度は３０重量％であった。
【００１９】
これら実施例や比較例を用いて断熱効果の実験を行なった。図１の容器１は、発泡スチロール製の箱体２の天井部分を空け、そこに透明ガラス３を載置したものである。測定点４はスレート板５に黒色塗材６を塗布した表面である。このガラス面の上方に組成物を塗布した。この上方から赤外線照射を行なって内部の温度上昇を比較した。
【００２０】
ブランクはガラスのままで何も塗布していないものである。比較例１は、アルコキシシロキサンのみを塗布したもので、比較例２はアルコキシシロキサンに酸化亜鉛を混合したものである。
実施例１〜実施例５は、塗布材を１層塗りしているが、実施例６だけは、実施例３の塗布材を塗布した後、比較例２の塗布材をその上に塗布したものである。塗布厚みは、すべて１０μｍ程度であり、実施例６は２層で１５μ程度になった。
【００２１】
実験としては、ブランクが６０℃になるまでの時間を測定し、それと同じ時間照射して温度を測定した。また、透明度はブランクとの比較において行ない、ブランクに対して９０％以上◎、８０％以上を○、７０％以上を△に示した。
【表１】
2005307009.tif 000004
【００２２】
表１から分かる通り、比較例１及び２では、ほとんど断熱の効果は見られない。そして、酸化スズを加えると断熱効果が現れてくるが、混合比率として、シロキサン１００重量部に対して１０重量部程度から効果が少し現れはじめ、その後は、多く入れればいれるほぼ断熱効果は大きいことが分かる。しかし、透明性が低下してくる。
【００２３】
比較例２から、酸化亜鉛粉末だけでは断熱効果はほとんど見られないが、実施例５や実施例６は、実施例３より優れた断熱効果を発揮する。その理由は定かではないが、相乗効果があることは確かである。
【図面の簡単な説明】
【００２４】
【図１】本発明の効果を調べる装置の断面図である。
【符号の説明】
【００２５】
１  容器
２  箱体
３  透明ガラス
４  測定点
５  スレート板
６  黒色塗材
【図１】
2005307009.tif 000005